(57)【要約】【課題】電気的接続信頼性に優れた半導体装置を作製するために有用な半導体封止用エポキシ樹脂組成物、およびこれを用いる半導体装置の製造方法を提供する。【解決手段】半導体チップ３０または前記半導体チップ３０を封止してなる半導体パッケージと、バンプ高さが１００μｍ以上である半田バンプ２０と、を封止するために用いる半導体封止用エポキシ樹脂組成物であって、エポキシ樹脂と、フェノール樹脂硬化剤と、充填材と、を含み、前記充填材の含有量が、当該半導体封止用エポキシ樹脂組成物の全量に対して、７５質量％以上９３質量％以下であり、２６０℃で測定した当該半導体封止用エポキシ樹脂組成物の硬化物の熱時弾性率が、６０ＭＰａ以上５００ＭＰａ以下である。【選択図】図１
2017197620.tif 000002
【特許請求の範囲】
【請求項１】
半導体チップまたは前記半導体チップを封止してなる半導体パッケージと、バンプ高さが１００μｍ以上である半田バンプと、を封止するために用いる半導体封止用エポキシ樹脂組成物であって、
エポキシ樹脂と、
フェノール樹脂硬化剤と、
充填材と、
を含み、
前記充填材の含有量が、当該半導体封止用エポキシ樹脂組成物の全量に対して、７５質量％以上９３質量％以下であり、
２６０℃で測定した当該半導体封止用エポキシ樹脂組成物の硬化物の熱時弾性率が、６０ＭＰａ以上５００ＭＰａ以下である、半導体封止用エポキシ樹脂組成物。
【請求項２】
２５℃以上ガラス転移温度（Ｔｇ）以下の温度領域における当該半導体封止用エポキシ樹脂組成物の硬化物の線膨張係数が、２０ｐｐｍ／℃以下である、請求項１に記載の半導体封止用エポキシ樹脂組成物。
【請求項３】
当該半導体封止用エポキシ樹脂組成物の１７５℃での溶融粘度が、２Ｐａ・Ｓ以上１０Ｐａ・Ｓ以下である、請求項１または２に記載の半導体封止用エポキシ樹脂組成物。
【請求項４】
前記エポキシ樹脂に由来するエポキシ基数をＥＰとし、前記フェノール樹脂硬化剤に由来するフェノール性水酸基数をＯＨとしたとき、ＥＰ／ＯＨの値が、１以上２以下である、請求項１乃至３のいずれか一項に記載の半導体封止用エポキシ樹脂組成物。
【請求項５】
前記エポキシ樹脂の含有量が、当該半導体封止用エポキシ樹脂組成物の全量に対して、３質量％以上３０質量％以下である、請求項１乃至４のいずれか一項に記載の半導体封止用エポキシ樹脂組成物。
【請求項６】
当該半導体封止用エポキシ樹脂組成物の形態が、粉粒状、顆粒状、タブレット状またはシート状である、請求項１乃至５のいずれか一項に記載の半導体封止用エポキシ樹脂組成物。
【請求項７】
請求項１乃至６のいずれか一項に記載の半導体封止用エポキシ樹脂組成物を準備する工程とともに、
前記半導体封止用エポキシ樹脂組成物を用いて、半導体チップまたは前記半導体チップを封止してなる半導体パッケージと、バンプ高さが１００μｍ以上である半田バンプと、を封止する工程を含む、半導体装置の製造方法。
【発明の詳細な説明】
【技術分野】
【０００１】
本発明は、半導体封止用エポキシ樹脂組成物および半導体装置の製造方法に関する。
【背景技術】
【０００２】
半導体チップの封止プロセスとしては、たとえば、以下のものがある。
【０００３】
特許文献１には、金型内を減圧下にしつつ圧縮成形することにより、半導体チップを樹脂封止する方法が記載されている。特許文献２には、封止用の成形材料を厚さ３．０ｍｍ以下のペレット状又はシート状としたものを用いる方法が記載されている。特許文献３には、顆粒状の樹脂組成物をキャビティに供給し、樹脂組成物を溶融させ、半導体チップを浸漬し、硬化することにより該半導体チップを封止する方法が記載されている。
【先行技術文献】
【特許文献】
【０００４】
【特許文献１】特開２０００−０２１９０８号公報
【特許文献２】特開２００６−２１６８９９号公報
【特許文献３】特開２００４−２１６５５８号公報
【発明の概要】
【発明が解決しようとする課題】
【０００５】
近年、半導体パッケージの小型化および薄型化に係る要求は、ますます高くなってきている。このような事情に鑑みて、バンプ高さが所定の高さ（数１０μｍ程度）を上回る大きな半田バンプを介して基板上に搭載された半導体チップを封止してなる半導体装置が提案されている。かかる半導体装置によれば、半導体パッケージにおける実装面積を削減できるだけでなく、半導体チップと基板とを離間して配置しているため、両者の熱膨張係数差により生じる応力の影響を低減することができる。しかし、本発明者らは、従来の半導体封止材を用いて作製した上記半導体装置が、電気的接続信頼性という観点において以下のような課題を有していることを見出した。
第１の課題は、従来の半導体封止材を用いて作製した上記半導体装置を加熱した場合に、該半導体装置に僅かな反りが生じ、結果として、電気的接続不良が発生することである。
第２の課題は、従来の半導体封止材を用いて作製した上記半導体装置を加熱した場合に、半田フラッシュが発生し、結果として、電気的接続不良が発生することである。
【０００６】
以上を踏まえ、本発明は、電気的接続信頼性に優れた半導体装置を作製するために有用な半導体封止用エポキシ樹脂組成物、およびこれを用いる半導体装置の製造方法を提供する。
【課題を解決するための手段】
【０００７】
本発明によれば、半導体チップまたは前記半導体チップを封止してなる半導体パッケージと、バンプ高さが１００μｍ以上である半田バンプと、を封止するために用いる半導体封止用エポキシ樹脂組成物であって、
エポキシ樹脂と、
フェノール樹脂硬化剤と、
充填材と、
を含み、
前記充填材の含有量が、当該半導体封止用エポキシ樹脂組成物の全量に対して、７５質量％以上９３質量％以下であり、
２６０℃で測定した当該半導体封止用エポキシ樹脂組成物の硬化物の熱時弾性率が、６０ＭＰａ以上５００ＭＰａ以下である、半導体封止用エポキシ樹脂組成物が提供される。
【０００８】
さらに、本発明によれば、上記半導体封止用エポキシ樹脂組成物を準備する工程とともに、
前記半導体封止用エポキシ樹脂組成物を用いて、半導体チップまたは前記半導体チップを封止してなる半導体パッケージと、バンプ高さが１００μｍ以上である半田バンプと、を封止する工程を含む、半導体装置の製造方法が提供される。
【発明の効果】
【０００９】
本発明によれば、電気的接続信頼性に優れた半導体装置を作製するために有用な半導体封止用エポキシ樹脂組成物、およびこれを用いる半導体装置の製造方法を提供することができる。
【図面の簡単な説明】
【００１０】
【図１】本実施形態に係る半導体装置の一例を示す図である。
【発明を実施するための形態】
【００１１】
＜半導体封止用エポキシ樹脂組成物＞
本実施形態に係る半導体封止用エポキシ樹脂組成物（以下、本樹脂組成物ともいう。）は、半導体チップまたは上記半導体チップを封止してなる半導体パッケージと、バンプ高さが１００μｍ以上である半田バンプと、を封止するために用いるものである。そして、かかる本樹脂組成物は、エポキシ樹脂と、フェノール樹脂硬化剤と、充填材と、を含み、充填材の含有量が、当該半導体封止用エポキシ樹脂組成物の全量に対して、７５質量％以上９３質量％以下であり、２６０℃で測定した当該半導体封止用エポキシ樹脂組成物の硬化物の熱時弾性率が、６０ＭＰａ以上５００ＭＰａ以下である構成を採用したものである。こうすることで、バンプ高さが１００μｍ以上である半田バンプを介して基板上に搭載された半導体チップを封止してなる半導体装置の電気的接続信頼性を改善できる。
【００１２】
すなわち、本樹脂組成物は、以下の３つの条件をすべて満たす構成を採用したものである。
第１の条件は、バンプ高さが１００μｍ以上である半田バンプと、半導体チップまたは上記半導体チップを封止してなる半導体パッケージと、を封止するために用いることを想定していることである。
第２の条件は、エポキシ樹脂と、フェノール樹脂硬化剤と、充填材と、を必須成分として含む樹脂組成物において、充填材の含有量が、かかる樹脂組成物の全量に対して、７５質量％以上９３質量％以下となるようにされたものである。
第３の条件は、エポキシ樹脂と、フェノール樹脂硬化剤と、充填材と、を必須成分として含む樹脂組成物において、２６０℃で測定した該樹脂組成物の硬化物の熱時弾性率が、６０ＭＰａ以上５００ＭＰａ以下となるようにされたものである。
本発明者らは、上述した３つの条件をすべて満たす構成を備えた本樹脂組成物を用いて半導体装置を作製した場合、得られた半導体装置に反りや半田フラッシュなどの不都合が生じることを抑制できるため、結果として、電気的接続信頼性を改善できることを見出した。
この点については、後述の実施例において、実施例１〜６と比較例１〜４の比較データを示す。
【００１３】
図１は、本実施形態に係る半導体装置の一例を示す図である。
本樹脂組成物は、たとえば、図１に示す半導体装置に備わる封止材４０を形成するために使用できる。言い換えれば、本樹脂組成物は、バンプ高さが１００μｍ以上である半田バンプ２０と、半導体チップ３０と、を備える半導体装置の封止材４０を形成するために使用できる。また、本樹脂組成物は、半導体チップ３０と、バンプ高さが１００μｍ以上である半田バンプとを封止するために使用してもよいし、半導体チップ３０を封止してなる半導体パッケージと、バンプ高さが１００μｍ以上である半田バンプと、を封止するために使用してもよい。
ここで、図１には、本実施形態に係る半導体装置として、回路パターンが形成された基板１０の一面上に、システムを構成するベアチップ状の能動素子や、チップコンデンサ、チップ抵抗、チップインダクタ等の受動素子といった複数の素子５０を表面実装し、上述した素子５０を搭載した領域を封止してパッケージとしているＳＩＰ（システムインパッケージ）を例示している。しかし、本実施形態に係る半導体装置は、上述した条件を満たすものであれば、ＰＯＰ（パッケージオンパッケージ）等のどのような形態のパッケージ構造であってもよい。
【００１４】
そして、本樹脂組成物は、エポキシ樹脂と、フェノール樹脂硬化剤と、充填材と、必須成分として含み、上記充填材の含有量が、当該樹脂組成物の全量に対して、７５質量％以上９３質量％以下である配合組成となるように制御した構成を採用するものであるが、好ましくは、７８質量％以上９２質量％以下であり、さらに好ましくは、７９質量％以上９１質量％以下である。こうすることで、本樹脂組成物を用いて形成された封止材４０の低吸湿性および低熱膨張性を向上させることができるため、結果として、バンプ高さが１００μｍ以上である半田バンプ２０と、半導体チップ３０とを備える半導体装置の電気的接続信頼性を向上させることができる。また、充填材の含有量を上記数値範囲内とすることにより、成形時の流動性を向上させることができるため、結果として、バンプ高さが１００μｍ以上である半田バンプ２０と、半導体チップ３０とを備える半導体装置への樹脂充填性を良好なものとすることができる。
【００１５】
また、本樹脂組成物は、上述した配合組成とすることを前提とした上で、２６０℃で測定した当該樹脂組成物の硬化物の熱時弾性率が、６０ＭＰａ以上５００ＭＰａ以下となるように制御したものである。こうすることで、半導体チップ３０と基板１０との熱膨張係数の違いにより生じる応力（界面熱応力）により、封止材４０の界面剥離やクラックが生じることを効果的に防ぐことができる。そのため、本樹脂組成物によれば、電気的接続信頼性に優れた半導体装置を歩留りよく作製することができる。なお、従来の半導体封止用エポキシ樹脂組成物は、２６０℃で測定した樹脂組成物の硬化物の熱時弾性率が、１ＧＰａを超えるものがほとんどであった。また、本樹脂組成物に係る上記熱時弾性率は、６０ＭＰａ以上５００ＭＰａ以下であるが、好ましくは、７０ＭＰａ以上４８０ＭＰａ以下であり、さらに好ましくは、１００ＭＰａ以上４５０ＭＰａ以下である。こうすることで、バンプ高さが１００μｍ以上である半田バンプ２０を備える半導体装置の電気的接続信頼性に加えて、機械的耐久性をも向上させることができる。なお、２６０℃で測定した樹脂組成物の硬化物の熱時弾性率は、ＪＩＳ  Ｋ −６９１１に準じた３点曲げ法により測定することができる。
【００１６】
ここで、２５℃以上ガラス転移温度（Ｔｇ）以下の温度領域における本樹脂組成物の硬化物の線膨張係数は、好ましくは、２０ｐｐｍ／℃以下であり、より好ましくは、１８ｐｐｍ／℃以下であり、さらに好ましくは、１５ｐｐｍ／℃以下である。こうすることで、本樹脂組成物を封止成形して得られた封止材４０の冷却に伴う収縮量（ひずみ）自体を低減することができるため、結果として、当該封止材４０と、半導体チップ３０および基板１０との線膨張係数の違いにより生じる応力による影響を低減し、電気的接続信頼性に優れた半導体パッケージを得ることができる。
【００１７】
また、本樹脂組成物の硬化物のガラス転移温度（Ｔｇ）は、好ましくは、１２０℃以上であり、さらに好ましくは、１２５℃以上であり、より好ましくは、１３０℃以上である。これにより、半導体装置の電気的接続信頼性を向上させることができる。一方、上記ガラス転移温度（Ｔｇ）の上限値は、たとえば、２００℃以下としてもよいし、１９５℃以下としてもよいし、１９０℃以下としてもよいし、１４５℃以下としてもよい。これにより、半導体装置の機械的耐久性を向上させることができる。
【００１８】
また、本樹脂組成物の１７５℃での溶融粘度は、好ましくは、２Ｐａ・Ｓ以上１０Ｐａ・Ｓ以下であり、さらに好ましくは、３Ｐａ・Ｓ以上９．５Ｐａ・Ｓ以下であり、より好ましくは、４Ｐａ・Ｓ以上９Ｐａ・Ｓ以下であり、特に好ましくは、５．５Ｐａ・Ｓ以上９Ｐａ・Ｓ以下であり、最も好ましくは、５．５Ｐａ・Ｓ以上７Ｐａ・Ｓ以下である。こうすることで、バンプ高さが１００μｍ以上である半田バンプ２０を基板１０上に搭載した半導体装置についても、未充填領域やボイドが生じることなく、本樹脂組成物により封止成形することができる。つまり、本樹脂組成物の１７５℃での溶融粘度が上記数値範囲内である場合、より一層樹脂充填性を向上させることができる。
【００１９】
また、本樹脂組成物は、エポキシ樹脂に由来するエポキシ基数をＥＰとし、フェノール樹脂硬化剤に由来するフェノール性水酸基数をＯＨとしたとき、ＥＰ／ＯＨの値が、好ましくは、１以上２以下であり、さらに好ましくは、１．１以上１．７以下である。こうすることで、反りが小さく、難燃性、耐湿信頼性および接続信頼性という観点において優れた半導体装置を歩留りよく作製することができる。
また、上記ＥＰ／ＯＨの値は、以下の式により算出することができる。
式：ＥＰ／ＯＨ＝（Ａ／Ｂ）÷（Ｃ／Ｄ）
Ａ：樹脂組成物全量に対するエポキシ樹脂の含有量
Ｂ：樹脂組成物中に含まれるエポキシ樹脂のエポキシ基当量
Ｃ：樹脂組成物全量に対するフェノール樹脂硬化剤の含有量
Ｄ：樹脂組成物中に含まれるフェノール樹脂硬化剤の水酸基当量
【００２０】
ここで、本樹脂組成物を用いた半導体装置の封止成形方法としては、トランスファー成形法、圧縮成形法、インジェクション成形法等が挙げられる。中でも、本樹脂組成物の充填性を良好にする観点から、トランスファー成形法または圧縮成形法を採用することが好ましい。そのため、本樹脂組成物の形態は、作業性の観点から、粉粒状、顆粒状、タブレット状またはシート状に加工されたものであることが好ましい。
【００２１】
また、本実施形態に係る半導体装置に備わる封止材４０は、本樹脂組成物を用いて、半導体チップ３０を封止することにより所望の構造体（半導体パッケージ）を作製してから（一次封止）、上記構造体とともに、バンプ高さが１００μｍ以上である半田バンプ２０を封止することにより（二次封止）、形成されたものであってもよいし、上述した一次封止を行うことなく、バンプ高さが１００μｍ以上である半田バンプ２０と、半導体チップ３０とを一括封止することにより形成されたものであってもよい。
【００２２】
次に、本実施形態に係る半導体封止用エポキシ樹脂組成物の配合組成について説明する。本実施形態に係る半導体封止用エポキシ樹脂組成物は、上述した通り、エポキシ樹脂と、フェノール樹脂硬化剤と、充填材と、を必須成分として含むものである。
【００２３】
（エポキシ樹脂）
本実施形態に係るエポキシ樹脂としては、その分子量、分子構造に関係なく、１分子内にエポキシ基を２個以上有するモノマー、オリゴマー、ポリマー全般を使用することが可能である。このようなエポキシ樹脂の具体例としては、ビスフェノールＡ型エポキシ樹脂、ビスフェノールＦ型エポキシ樹脂、ビスフェノールＥ型エポキシ樹脂、ビスフェノールＳ型エポキシ樹脂、水添ビスフェノールＡ型エポキシ樹脂、ビスフェノールＭ型エポキシ樹脂（４，４'−（１，３−フェニレンジイソプリジエン）ビスフェノール型エポキシ樹脂）、ビスフェノールＰ型エポキシ樹脂（４，４'−（１，４−フェニレンジイソプリジエン）ビスフェノール型エポキシ樹脂）、ビスフェノールＺ型エポキシ樹脂（４，４'−シクロヘキシジエンビスフェノール型エポキシ樹脂）などのビスフェノール型エポキシ樹脂；フェノールノボラック型エポキシ樹脂、臭素化フェノールノボラック型エポキシ樹脂、クレゾールノボラック型エポキシ樹脂、テトラフェノール基エタン型ノボラック型エポキシ樹脂、縮合環芳香族炭化水素構造を有するノボラック型エポキシ樹脂などのノボラック型エポキシ樹脂；ビフェニル型エポキシ樹脂；キシリレン型エポキシ樹脂、ビフェニルアラルキル型エポキシ樹脂などのアラルキル型エポキシ樹脂；ナフチレンエーテル型エポキシ樹脂、ナフトール型エポキシ樹脂、ナフタレン型エポキシ樹脂、ナフタレンジオール型エポキシ樹脂、２官能ないし４官能エポキシ型ナフタレン樹脂、ビナフチル型エポキシ樹脂、ナフタレンアラルキル型エポキシ樹脂などのナフタレン骨格を有するエポキシ樹脂；アントラセン型エポキシ樹脂；フェノキシ型エポキシ樹脂；ジシクロペンタジエン型エポキシ樹脂；ノルボルネン型エポキシ樹脂；アダマンタン型エポキシ樹脂；フルオレン型エポキシ樹脂、リン含有エポキシ樹脂、脂環式エポキシ樹脂、脂肪族鎖状エポキシ樹脂、ビスフェノールＡノボラック型エポキシ樹脂、ビキシレノール型エポキシ樹脂、トリヒドロキシフェニルメタン型エポキシ樹脂、テトラフェニロールエタン型エポキシ樹脂、トリグリシジルイソシアヌレートなどの複素環式エポキシ樹脂；Ｎ，Ｎ，Ｎ'，Ｎ'−テトラグリシジルメタキシレンジアミン、Ｎ，Ｎ，Ｎ'，Ｎ'−テトラグリシジルビスアミノメチルシクロヘキサン、Ｎ，Ｎ−ジグリシジルアニリンなどのグリシジルアミン類や、グリシジル（メタ）アクリレートとエチレン性不飽和二重結合を有する化合物との共重合物、ブタジエン構造を有するエポキシ樹脂、ビスフェノールのジグリシジルエーテル化物、ナフタレンジオールのジグリシジルエーテル化物、フェノール類のグリシジルエーテル化物から選択される一種または二種以上を含むことができる。これらの中でも、金属パターンや導体部との密着性を向上させる観点から、トリヒドロキシフェニルメタン型エポキシ樹脂、ビフェニル型エポキシ樹脂を含むことがより好ましい。これにより、半導体パッケージの低線膨張化を図ることもできる。また、半導体装置における耐リフロー性の向上および反りの抑制を実現することも可能である。
【００２４】
エポキシ樹脂の含有量は、たとえば本樹脂組成物全量に対して３質量％以上であることが好ましく、４質量％以上であることがより好ましい。エポキシ樹脂の含有量を上記下限値以上とすることにより、本樹脂組成物を用いて形成される封止材４０と半導体チップ３０との密着性の向上に寄与することができる。一方で、エポキシ樹脂の含有量は、たとえば本樹脂組成物全量に対して３０質量％以下であることが好ましく、２０質量％以下であることがより好ましい。エポキシ樹脂の含有量を上記上限値以下とすることにより、本樹脂組成物を用いて形成される封止材４０の耐熱性や耐湿性の向上を図ることができる。
【００２５】
（フェノール樹脂硬化剤）
本樹脂組成物中には、上述した通り、フェノール樹脂硬化剤が必須成分として含まれている。これにより、当該樹脂組成物の流動性およびハンドリング性を向上させることができる。かかるフェノール樹脂硬化剤は、一分子内にフェノール性水酸基を２個以上有するモノマー、オリゴマー、ポリマー全般であり、その分子量、分子構造を特に限定するものではないが、例えば、フェノールノボラック樹脂、クレゾールノボラック樹脂、ナフトールノボラック樹脂等のノボラック型樹脂；トリフェノールメタン型フェノール樹脂等の多官能型フェノール樹脂；テルペン変性フェノール樹脂、ジシクロペンタジエン変性フェノール樹脂等の変性フェノール樹脂；フェニレン骨格及び／又はビフェニレン骨格を有するフェノールアラルキル樹脂、フェニレン及び／又はビフェニレン骨格を有するナフトールアラルキル樹脂等のアラルキル型樹脂；ビスフェノールＡ、ビスフェノールＦ等のビスフェノール化合物等が挙げられる。これらは１種類を単独で用いても２種類以上を併用してもよい。このようなフェノール樹脂硬化剤を配合させることにより、耐燃性、耐湿性、電気特性、硬化性、保存安定性等のバランスを良好なものとすることができる。特に、硬化性の点から、フェノール樹脂硬化剤の水酸基当量は９０ｇ／ｅｑ以上、２５０ｇ／ｅｑ以下であることが好ましい。
【００２６】
また、本樹脂組成物には、エポキシ樹脂と反応して硬化させる硬化剤であれば、後述する重付加型の硬化剤、触媒型の硬化剤、縮合型の硬化剤等の硬化剤を、フェノール樹脂硬化剤と併用することができる。
【００２７】
上記重付加型の硬化剤の具体例としては、ジエチレントリアミン、トリエチレンテトラミン、メタキシレンジアミン等の脂肪族ポリアミン、ジアミノジフェニルメタン、ｍ−フェニレンジアミン、ジアミノジフェニルスルホンなどの芳香族ポリアミンのほか、ジシアンジアミド、有機酸ジヒドララジド等を含むポリアミン化合物；ヘキサヒドロ無水フタル酸、メチルテトラヒドロ無水フタル酸等の脂環族酸無水物、無水トリメリット酸、無水ピロメリット酸、ベンゾフェノンテトラカルボン酸等の芳香族酸無水物などを含む酸無水物；ノボラック型フェノール樹脂、フェノールポリマー等のポリフェノール化合物；ポリサルファイド、チオエステル、チオエーテルなどのポリメルカプタン化合物；イソシアネートプレポリマー、ブロック化イソシアネート等のイソシアネート化合物；カルボン酸含有ポリエステル樹脂等の有機酸類などが挙げられる。
【００２８】
上記触媒型の硬化剤の具体例としては、ベンジルジメチルアミン、２，４，６−トリスジメチルアミノメチルフェノール等の３級アミン化合物；２−メチルイミダゾール、２−エチル−４−メチルイミダゾール等のイミダゾール化合物；ＢＦ３錯体等のルイス酸などが挙げられる。
【００２９】
上記縮合型の硬化剤の具体例としては、メチロール基含有尿素樹脂のような尿素樹脂；メチロール基含有メラミン樹脂のようなメラミン樹脂等が挙げられる。
【００３０】
本樹脂組成物中にフェノール樹脂硬化剤と上述した他の硬化剤とを併用する場合、フェノール樹脂硬化剤の含有量は、すべての硬化剤に関する合計含有量に対して、好ましくは、２０質量％以上９５質量％以下であり、さらに好ましくは、３０質量％以上９５質量％以下であり、より好ましくは、５０質量％以上９５質量％以下である。こうすることで、耐燃性、耐半田性を保持しつつ、良好な流動性を発現させることができる。
【００３１】
また、本樹脂組成物全量に対するすべての硬化剤に関する合計含有量は、好ましくは、０．８質量％以上１０質量％以下であり、さらに好ましくは、１．５質量％以上８質量％以下である。こうすることで、硬化特性と耐半田性のバランスに優れた樹脂組成物を得ることができる。
【００３２】
（充填材）
本樹脂組成物中には、上述した通り、充填材が必須成分として含まれている。かかる充填材としては、公知の半導体封止材料中に配合されている無機充填材または有機充填材であれば使用可能である。具体的には、上記無機充填材として、溶融破砕シリカ、溶融球状シリカ、結晶シリカ、２次凝集シリカ等のシリカ；アルミナ；チタンホワイト；水酸化アルミニウム；タルク；クレー；マイカ；ガラス繊維等が挙げられる。また、かかる有機充填材としては、オルガノシリコーンパウダー、ポリエチレンパウダー等が挙げられる。これらの中でも、特に溶融球状シリカが好ましい。また、粒子形状は限りなく真球状であることが好ましい。また、粒子の大きさの異なるものを混合することにより無機充填量を多くすることができるが、その平均粒径ｄ５０は、半導体チップ３０周辺領域に対する樹脂充填性を良好なものとする観点から、０．０１μｍ以上１５０μｍ以下であることが望ましい。こうすることで、樹脂組成物の流動性が良好な状態となるように制御することができる。
なお、無機充填材の平均粒径ｄ５０は、レーザー回折式粒度分布測定装置（ＨＯＲＩＢＡ社製、ＬＡ−５００）を用いて測定することが可能である。
【００３３】
（その他の成分）
本樹脂組成物は、たとえばシアネート樹脂を含有させてもよい。これにより、当該樹脂組成物の硬化物からなる封止材について、低線膨張化や、弾性率および剛性の向上を図ることができる。また、得られる半導体装置の耐熱性や耐湿性の向上に寄与することも可能である。
シアネート樹脂は、たとえばノボラック型シアネート樹脂；ビスフェノールＡ型シアネート樹脂、ビスフェノールＥ型シアネート樹脂、テトラメチルビスフェノールＦ型シアネート樹脂などのビスフェノール型シアネート樹脂；ナフトールアラルキル型フェノール樹脂と、ハロゲン化シアンとの反応で得られるナフトールアラルキル型シアネート樹脂；ジシクロペンタジエン型シアネート樹脂；ビフェニルアルキル型シアネート樹脂から選択される一種または二種以上を含むことができる。これらの中でも、封止材の低線膨張化や、弾性率および剛性を向上させる観点からは、ノボラック型シアネート樹脂およびナフトールアラルキル型シアネート樹脂のうちの少なくとも一方を含むことがより好ましく、ノボラック型シアネート樹脂を含むことがとくに好ましい。
【００３４】
シアネート樹脂の含有量は、本樹脂組成物全量に対して３質量％以上であることが好ましく、５質量％以上であることがより好ましい。シアネート樹脂の含有量を上記下限値以上とすることにより、本樹脂組成物を用いて形成される封止材のより効果的な低線膨張化、高弾性率化を図ることができる。また、本樹脂組成物を用いて形成される封止材４０と半導体チップ３０との密着性の向上に寄与することができる。一方で、シアネート樹脂の含有量は、たとえば本樹脂組成物全量に対して３０質量％以下であることが好ましく、２０質量％以下であることがより好ましい。シアネート樹脂の含有量を上記上限値以下とすることにより、本樹脂組成物を用いて形成される封止材４０の耐熱性や耐湿性の向上を図ることができる。
【００３５】
本樹脂組成物には、硬化促進剤を含有させてもよい。この硬化促進剤は、エポキシ基と硬化剤との硬化反応を促進させるものであればよい。具体的には、上記硬化促進剤として、１，８−ジアザビシクロ［５．４．０］ウンデセン−７等のジアザビシクロアルケン及びその誘導体；トリブチルアミン、ベンジルジメチルアミン等のアミン系化合物；２−メチルイミダゾール等のイミダゾール化合物；トリフェニルホスフィン、メチルジフェニルホスフィン等の有機ホスフィン類；テトラフェニルホスホニウム・テトラフェニルボレート、テトラフェニルホスホニウム・テトラ安息香酸ボレート、テトラフェニルホスホニウム・テトラナフトイックアシッドボレート、テトラフェニルホスホニウム・テトラナフトイルオキシボレート、テトラフェニルホスホニウム・テトラナフチルオキシボレート等のテトラ置換ホスホニウム・テトラ置換ボレート；ベンゾキノンをアダクトしたトリフェニルホスフィン等が挙げられる。これらは１種類を単独で用いても２種類以上を組み合わせて用いてもよい。
【００３６】
本樹脂組成物には、上記各成分以外に、必要に応じてカップリング剤、レベリング剤、着色剤、離型剤、低応力剤、感光剤、消泡剤、紫外線吸収剤、発泡剤、酸化防止剤、難燃剤、およびイオン捕捉剤等から選択される一種または二種以上の添加物を添加してもよい。カップリング剤としては、たとえばエポキシシランカップリング剤、カチオニックシランカップリング剤、アミノシランカップリング剤、γ−グリシドキシプロピルトリメトキシシランカップリング剤、フェニルアミノプロピルトリメトキシシランカップリング剤、メルカプトシランカップリング剤、３−メルカプトプロピルトリメトキシシランカップリング剤などのシランカップリング剤、チタネート系カップリング剤およびシリコーンオイル型カップリング剤などが挙げられる。レベリング剤としては、アクリル系共重合物等が挙げられる。着色剤としては、カーボンブラック等が挙げられる。離型剤としては、天然ワックス、モンタン酸エステル等の合成ワックス、高級脂肪酸もしくはその金属塩類、パラフィン、酸化ポリエチレン等が挙げられる。低応力剤としては、シリコーンオイル、シリコーンゴム等が挙げられる。イオン捕捉剤としては、ハイドロタルサイト等が挙げられる。難燃剤としては、水酸化アルミニウム等が挙げられる。
【００３７】
＜半導体装置の製造方法＞
本実施形態に係る半導体装置の製造方法は、上述した半導体封止用エポキシ樹脂組成物を準備する工程と、準備した半導体封止用エポキシ樹脂組成物を用いて、半導体チップ３０または上記半導体チップ３０を封止してなる半導体パッケージと、バンプ高さが１００μｍ以上である半田バンプ２０と、を封止する工程を含むものである。
【００３８】
半導体封止用エポキシ樹脂組成物を用いて封止する半導体チップ３０としては、たとえば、集積回路、大規模集積回路、トランジスタ、サイリスタ、ダイオード、固体撮像素子等が挙げられる。
【００３９】
図１は、本実施形態に係る半導体装置の一例を示した図である。
図１に示す半導体装置は、基板１０上に半田バンプ２０を介して搭載した半導体チップ３０と、基板１０上に半田バンプ２０を介すことなく表面実装した複数の素子５０とを、上述した半導体封止用エポキシ樹脂組成物の硬化体により形成された封止材４０によって封止してなるものである。そして、図１に示す半導体装置において半導体チップ３０は、基板１０上にバンプ高さが１００μｍ以上である半田バンプ２０を介して電気的に接続されている。
【００４０】
本実施形態に係る封止材４０は、本樹脂組成物を用いて、半導体チップ３０を封止することにより所望の構造体（半導体パッケージ）を作製してから（一次封止）、上記構造体とともに、バンプ高さが１００μｍ以上である半田バンプ２０を封止することにより（二次封止）、形成されたものであってもよいし、上述した一次封止を行うことなく、半導体チップ３０と、バンプ高さが１００μｍ以上である半田バンプ２０とを一括封止することにより形成されたものであってもよい。
【００４１】
以下、本樹脂組成物を用いた封止材４０の形成方法の一例について、まずは、顆粒状の本樹脂組成物を用いて圧縮成形することにより封止材４０を形成する場合を例に挙げて説明する。
【００４２】
まず、圧縮成形金型の上型と下型の間に、顆粒状の本樹脂組成物が収容された樹脂材料供給容器を設置する。次いで、封止対象物を搭載した基板１０を、クランプ、吸着のような固定手段により圧縮成形金型の上型と下型の一方に固定する。以下では、封止対象物を搭載した側の面が樹脂材料供給容器に対面するように該基板１０を圧縮成型金型の上型に固定した場合を例に挙げて説明する。ここで、上記封止対象物としては、以下のものが挙げられる。第１の封止対象物は、バンプ高さが１００μｍ以上である半田バンプ２０と、半田バンプ２０を介して基板１０上に搭載されている半導体チップ３０である。第２の封止対象物は、上記第１の封止対象物を本樹脂組成物を用いて封止成形することによって得られた構造体と、複数の素子５０とを含む半導体パッケージである。第３の封止対象物は、バンプ高さが１００μｍ以上である半田バンプ２０と、半田バンプ２０を介して基板１０上に搭載されている半導体チップ３０とともに、複数の素子５０を含む半導体パッケージである。
【００４３】
次に、減圧下、金型の上型と下型の間隔を狭めながら、樹脂材料供給容器の底面を構成するシャッター等の樹脂材料供給機構により、秤量された顆粒状の本樹脂組成物を下型が備える下型キャビティ内へ供給する。これにより、顆粒状の本樹脂組成物は、下型キャビティ内で所定温度に加熱され、溶融状態となる。次いで、金型の上型と下型を結合させることにより、溶融状態の本樹脂組成物を上型に固定された基板１０に搭載された封止対象物に対して押し当てる。こうすることで、封止対象物と基板１０との間の領域を溶融状態の本樹脂組成物で埋めることができる。その後、金型の上型と下型を結合させた状態を保持しながら、所定時間をかけて本樹脂組成物を硬化させる。ここで、圧縮成形を行う場合には、金型内を減圧下にしながら樹脂封止を行うことが好ましく、真空条件下で行うとさらに好ましい。これにより、封止対象物と基板１０との間の領域については本樹脂組成物の未充填部分を残さずに良好に充填することができる。
【００４４】
また、顆粒状の本樹脂組成物を用いて圧縮成形する場合における成形温度は、特に限定されるわけではないが、５０〜２５０℃が好ましく、５０〜２００℃がさらに好ましく、８０〜１８０℃が特に好ましい。また、成形圧力は、特に限定されるわけではないが、０．５〜１２ＭＰａであることが好ましく、１〜１０ＭＰａが特に好ましい。成形温度および圧力を上記範囲とすることで、溶融状態の樹脂組成物が充填されない部分が発生することと封止対象物が位置ずれしてしまうことの両方を防止することができる。
【００４５】
次に、本樹脂組成物を用いて封止材４０を形成する方法の一例について、シート状の本樹脂組成物を用いて圧縮成形することにより封止材４０を形成する場合を例に挙げて説明する。
【００４６】
まず、封止対象物を搭載した基板１０を、クランプ、吸着のような固定手段により圧縮成形金型の上型と下型の一方に固定する。以下では、封止対象物を搭載した側の面が樹脂材料供給容器に対面するように該基板１０を圧縮成型金型の上型に固定した場合を例に挙げて説明する。
【００４７】
次に、金型の上型に固定した封止対象物に対応する位置となるように、金型の下型キャビティ内にシート状の本樹脂組成物を配置する。次いで、減圧下、金型の上型と下型の間隔を狭めることにより、シート状の本樹脂組成物は、下型キャビティ内で所定温度に加熱され、溶融状態となる。その後、金型の上型と下型を結合させることにより、溶融状態の本樹脂組成物を上型に固定された基板１０に搭載された封止対象物に対して押し当てる。こうすることで、封止対象物と基板１０との間の領域を溶融状態の本樹脂組成物で埋めることができる。その後、金型の上型と下型を結合させた状態を保持しながら、所定時間をかけて本樹脂組成物を硬化させる。ここで、圧縮成形を行う場合には、金型内を減圧下にしながら樹脂封止を行うことが好ましく、真空条件下で行うとさらに好ましい。これにより、少なくとも封止対象物と基板１０との間の領域については本樹脂組成物の未充填部分を残さずに良好に充填することができる。
【００４８】
また、シート状の本樹脂組成物を用いて圧縮成形する場合における成形温度は、特に限定されるわけではないが、５０〜２５０℃が好ましく、５０〜２００℃がさらに好ましく、８０〜１８０℃が特に好ましい。また、成形圧力は、特に限定されるわけではないが、０．５〜１２ＭＰａであることが好ましく、１〜１０ＭＰａが特に好ましい。成形温度および圧力を上記範囲とすることで、溶融状態の樹脂組成物が充填されない部分が発生することと半導体素子が位置ずれしてしまうことの両方を防止することができる。
【００４９】
なお、本発明は前述の実施形態に限定されるものではなく、本発明の目的を達成できる範囲での変形、改良等は本発明に含まれるものである。
【００５０】
以上、図面を参照して本発明の実施形態について述べたが、これらは本発明の例示であり、上記以外の様々な構成を採用することもできる。
【実施例】
【００５１】
以下、本発明を実施例および比較例により説明するが、本発明はこれらに限定されるものではない。
【００５２】
各実施例及び各比較例で用いた原料成分を下記に示した。
【００５３】
（エポキシ樹脂）
・エポキシ樹脂１：ビフェニレン骨格を有するフェノールアラルキル樹脂型エポキシ樹脂（日本化薬社製、ＮＣ３０００、エポキシ当量２７６ｇ／ｅｑ、軟化点５８℃）
・エポキシ樹脂２：ビフェニレン骨格を有するフェノールアラルキル樹脂型エポキシ樹脂（日本化薬社製、ＮＣ３０００Ｌ、エポキシ当量２７６ｇ／ｅｑ、軟化点５３℃）
・エポキシ樹脂３：トリス（ヒドロキシフェニル）メタン型エポキシ樹脂と４，４'−ビフェノール型エポキシ樹脂の混合物（三菱化学社製、ＹＬ６６７７、エポキシ当量１６３ｇ／ｅｑ、軟化点５９℃）
【００５４】
（硬化剤）
・硬化剤１：ビフェニレン骨格を有するフェノールアラルキル樹脂（明和化成社製、ＭＥＨ−７８５１ＳＳ、水酸基当量２０３ｇ／ｅｑ、軟化点６５℃）
・硬化剤２：トリフェノールメタン型樹脂とフェノールノボラック樹脂との共重合体型フェノール樹脂（エア・ウォーター社製、ＨＥ９１０−２０、水酸基当量１０１ｇ／ｅｑ、軟化点８８℃）
【００５５】
（硬化促進剤）
・硬化促進剤１： 下記式（１）で表される硬化促進剤
【００５６】
【化１】
2017197620.tif 000003
【００５７】
・硬化促進剤２：下記式（２）で表される硬化促進剤
【００５８】
【化２】
2017197620.tif 000004
【００５９】
（充填材）
・充填材１：溶融球状シリカ（デンカ社製、ＦＢ−５ＳＤＣ、平均粒径ｄ５０：４．５μｍ）
・充填材２：溶融球状シリカ（アドマテックス社製、ＳＯ−Ｅ２、平均粒径ｄ５０：０．５μｍ）１００重量部をミキサーに投入し、攪拌しながら窒素気流下で、ヘキサメチルジシラザン０．１重量部を噴霧添加して処理した後、γ一グリシドキシプロピルトリメトキシシラン（信越化学工業社製、ＫＢＭ−４０３）１重量部を噴霧添加して得た処理粉体。
・充填材３：溶融球状シリカ（アドマテックス社製、ＳＯ−Ｅ２、平均粒径ｄ５０：０．５μｍ）１００重量部をミキサーに投入し、攪拌しながら窒素気流下で、ヘキサメチルジシラザン０．１重量部を噴霧添加して処理した後、Ｎ−フェニル−３−アミノプロピルトリメトキシシラン（信越化学工業社製、ＫＢＭ−５７３）１重量部を噴霧添加して得た処理粉体。
・充填材４：溶融球状シリカ（アドマテックス社製、ＳＯ−Ｅ５、平均粒径ｄ５０： １．６μｍ）
【００６０】
（離型剤）
・離型剤１：カルナバワックス（日興ファインプロダクツ社製、ニッコウカルナバ）
・離型剤２：酸化ポリエチレンワックス（クラリアントジャパン社製、リコワックスＰＥＤ１９１）
【００６１】
（低応力剤）
・低応力剤１：下記式（３）で表わされるシリコーンオイル（東レ・ダウコーニング社製、ＦＺ−３７３０）
【００６２】
【化３】
2017197620.tif 000005
【００６３】
・低応力剤２：両末端にカルボキシル基を有するブタジエンとアクリロニトリルの共重合体（ピイ・ティ・アイ・ジャパン社製、ＣＴＢＮ１００８ＳＰ）
・低応力剤３：ブタジエン・アクリロニトリル・２，３−エポキシプロピル＝メタクリラート・ジビニルベンゼン重合化合物とタルクの混合物（ＪＳＲ社製、ＸＥＲ−８１Ｐ）
【００６４】
（難燃剤）
・難燃剤１：水酸化アルミニウム（日本軽金属社製、ＢＥ０４３）
・難燃剤２：水酸化アルミニウム（住友化学社製、ＣＬ−３０３）
【００６５】
（カップリング剤）
・カップリング剤１：Ｎ−フェニル−γ−アミノプロピルトリメトキシシラン（東レ・ダウコーニング社製、ＣＦ４０８３）
・カップリング剤２：３−メルカプトプロピルトリメトキシシラン（チッソ社製、ＧＰＳ−Ｍ）
【００６６】
（その他）
・シリコーンオイル：カルボキシル変性ポリジメチルシロキサン（東レ・ダウコーニング社製、Ｆ２−２１１−６９） 
・着色剤：カーボンブラック（三菱化学社製、ＭＡ６００）
・イオン捕捉剤：マグネシウム・アルミニウム・ハイドロオキサイド・カーボネート・ハイドレート（共和化学社製、ＤＨＴ−４Ｈ）
【００６７】
＜半導体封止用エポキシ樹脂組成物の調製＞
各実施例および比較例について、次のように半導体封止用エポキシ樹脂組成物を調製した。まず、表１に従い配合された各原材料を常温でミキサーを用いて混合した後、７０〜１００℃でロール混練した。次いで、得られた混練物を冷却した後、これを粉砕することにより、粉粒状の半導体封止用エポキシ樹脂組成物を得た。表１中における各成分の詳細は上記のとおりである。また、表１中の単位は、質量％である。
【００６８】
＜半導体装置の作製＞
図１に示す半導体装置を、以下の方法で作製した。
まず、半導体チップ３０と、複数の素子５０とが電気的に接続するように搭載された基板１０を、ストリップ基板として作製した。かかる基板において、上記半導体チップ３０は、バンプ高さが１００μｍの半田バンプ２０を介して電気的に接続されており、上記複数の素子５０は、半田バンプを介することなく電気的に接続されている。次に、得られたストリップ基板を金型内に配置し、成形機（ＴＯＷＡ社製、ＰＭＣ１０４０）を用いて、金型温度１７５℃、注入圧力９．８ＭＰａ、３０秒の条件で、得られた半導体封止用エポキシ樹脂組成物を金型内に注入し封止成形した。次いで、１７５℃、１２０秒間硬化処理を行った後、成形機から取りだして、１７５℃の高温槽にて、４時間のポストキュア処理を施した。その後、ストリップ基板のアライメントに沿って、個片化することで、図１に示す半導体装置を作製した。ただし、比較例２の半導体封止用エポキシ樹脂組成物を用いた場合にのみ、封止材４０を形成することができず、所望の半導体装置を得ることはできなかった。
【００６９】
得られた各半導体封止用エポキシ樹脂組成物および各半導体装置について、下記に示す測定及び評価を行った。
【００７０】
・２６０℃で測定した硬化物の熱時弾性率：硬化物の熱時弾性率は、ＪＩＳ  Ｋ −６９１１に準じて以下の方法で測定した。まず、低圧トランスファー成形機（コータキ精機社製「ＫＴＳ−１５」）を用いて金型温度１７５℃、注入圧力６．９ＭＰａ、硬化時間１２０秒で封止用樹脂組成物を注入成形し、１０ｍｍ×４ｍｍ×４ｍｍの試験片を得た。次いで、この試験片をＤＭＡ測定装置（セイコーインスツルメンツ社製）を用いた３点曲げ法により、測定温度範囲０℃〜３００℃，５℃／ｍｉｎで昇温測定し、２６０℃での硬化物の熱時弾性率を測定した。なお、単位は、ＭＰａである。
【００７１】
・ガラス転移温度および線膨張係数：各実施例および各比較例について、得られた封止用樹脂組成物の硬化物のガラス転移温度（Ｔｇ）、線膨張係数を、以下のように測定した。まず、低圧トランスファー成形機（コータキ精機社製、ＫＴＳ−１５）を用いて金型温度１７５℃、注入圧力６．９ＭＰａ、硬化時間１２０秒で封止用樹脂組成物を注入成形し、１０ｍｍ×４ｍｍ×４ｍｍの試験片を得た。次いで、得られた試験片を１７５℃、４時間で後硬化した後、熱機械分析装置（セイコー電子工業社製、ＴＭＡ１００）を用いて、測定温度範囲０℃〜３２０℃、昇温速度５℃／分の条件下で測定を行った。この測定結果から、ガラス転移温度（Ｔｇ）、２５℃以上ガラス転移温度以下における線膨張係数を算出した。結果を表１に示す。なお、線膨張係数の単位は、ｐｐｍ／℃である。
【００７２】
・樹脂組成物の１７５℃での溶融粘度：各実施例および各比較例の半導体封止用エポキシ樹脂組成物に関し、高化式フローテスター（島津製作所社製、ＣＦＴ−５００）を用いて、１７５℃、圧力４０ｋｇｆ／ｃｍ２、キャピラリー径０．５ｍｍの条件で溶融粘度を測定した。なお、単位は、Ｐａ・ｓである。
【００７３】
・成形後半田フラッシュ：各実施例および各比較例で製造した半導体装置について、自動研磨機（Ｓｔｒｕｅｒｓ社製、Ｔｅｇｒａｍｉｎ−２５）を用いて、基板１０の封止材４０が形成されていない側の面から研磨することで、該半導体装置における半田バンプ２０の形状を確認し、半田フラッシュの有無を評価した。なお、本実施例における上記半田フラッシュとは、得られた半導体装置において、半田バンプ２０の溶融膨張によって、該半田バンプ２０を構成する材料が飛散する現象のことを指す。
【００７４】
・ボイドの有無：各実施例および各比較例で製造した半導体装置について、走査型超音波探傷機（ＳＡＴ）を用いて、封止材４０の内部にボイドが存在しているか否か、その有無を評価した。
【００７５】
・熱時反り：まず、各実施例および各比較例で製造した半導体装置の２５℃でのパッケージ反り量を測定した。次いで、各実施例および各比較例で製造した半導体装置をＳｈａｄｏｗ  ｍｏｉｒｅ（ａｋｒｏｍｅｔｒｉｘ社製）を用いて２５℃から２６０℃へ昇温し、該半導体装置の２６０℃でのパッケージ反り量を測定した。得られた半導体装置の熱時反りを、以下の基準で評価した。
◎：２５℃でのパッケージ反り量と、２６０℃でのパッケージ反り量とが、いずれも、５０μｍ未満である。
○：２５℃でのパッケージ反り量と、２６０℃でのパッケージ反り量とが、いずれも、１００μｍ未満である。
×：少なくとも、２５℃でのパッケージ反り量と２６０℃でのパッケージ反り量の、いずれか一方が、１００μｍ以上である。
【００７６】
・リフロー後半田フラッシュおよびリフロー後バンプ変形：まず、各実施例および各比較例で製造した半導体装置を、３０℃、相対湿度６０％の条件下で、１９２時間放置した。次に、かかる半導体装置を、ＪＥＤＥＣが規定するリフロー条件に従い、２６０℃でのＩＲリフロー処理を実施した。その後、各半導体装置について、自動研磨機（Ｓｔｒｕｅｒｓ社製、Ｔｅｇｒａｍｉｎ−２５）を用いて、基板１０の封止材４０が形成されていない側の面から研磨することで、該半導体装置における半田バンプ２０の形状を確認し、リフロー処理後における半田フラッシュの有無および半田バンプの変形の有無を評価した。
【００７７】
上記評価項目に関する評価結果を、以下の表１に各成分の配合比率と共に示す。
【００７８】
【表１】
2017197620.tif 000006
【００７９】
上記表１からも分かるとおり、各実施例の半導体装置はいずれも、耐リフロー性に優れ、かつ２６０℃の高温条件下においても反りが発生しにくい、電気的接続信頼性に優れたものであった。
また、実施例１〜６と比較例１〜４を比較すると分かるように、バンプ高さが１００μｍ以上である半田バンプを介して基板上に搭載された半導体チップを備える半導体装置の電気的接続信頼性を改善するためには、樹脂組成物の全量に対する充填材の含有量と、２６０℃で測定した該樹脂組成物の硬化物の熱時弾性率とに係る条件を共に制御した構成を採用することが有用であることが分かった。
【符号の説明】
【００８０】
１０  基板
２０  半田バンプ
３０  半導体チップ
４０  封止材
５０  素子
【図１】
2017197620.tif 000007